СПОСОБ ПОЛУЧЕНИЯ ОГНЕСТОЙКОГО И ТЕРМОСТОЙКОГО ПРОДУКТА ИЗ СТЕКЛОВОЛОКНА И СООТВЕТСТВУЮЩЕЕ УСТРОЙСТВО

1. Способ получения продукта из стекловолокна, включающий:
получение увлажненной смеси, содержащей нитевидные волокна стекловолокна и первую порцию огнезащитного раствора, где твердые вещества огнезащитного раствора по существу равномерно и полностью диспергированы в увлажненной смеси;
удаление жидкости из увлажненной смеси с получением сухих устойчивых к плавлению нитевидных волокон стекловолокна;
получение первой смеси, содержащей сухие устойчивые к плавлению нитевидные волокна стекловолокна, вторую порцию огнезащитного раствора и загуститель;
получение второй смеси, содержащей первую смесь и связующий агент, причем первая смесь и связующий агент выполнены с возможностью образования расширяющейся пены; и
нанесение второй смеси на поверхность перед образованием второй смесью расширяющейся пены.
2. Способ по п. 1, отличающийся тем, что получение увлажненной смеси включает взаимодействие нитевидных волокон стекловолокна с первой порцией огнезащитного раствора таким образом, чтобы огнезащитный раствор по существу покрывал каждое из нитевидных волокон стекловолокна.
3. Способ по п. 1, отличающийся тем, что получение увлажненной смеси включает взаимодействие исключительно нитевидных волокон стекловолокна с первой порцией огнезащитного раствора.
4. Способ по п. 1, отличающийся тем, что получение первой смеси или увлажненной смеси включает получение первой смеси или увлажненной смеси с огнезащитным раствором, содержащим одно или более из следующих соединений: соединения фосфора, соединения хлора, соединения фтора, соединения сурьмы, галогенсодержащие соединения, неорганический гидрат, соединения брома, гидроксид магния, гидромагнезит, триоксид сурьмы, соли фосфония, фосфат аммония, диаммонийфосфат, бромистый метил, йодистый метил, бромхлордифторметан, дибромтетрафторэтан, дибромдифторметан, четыреххлористый углерод, карбамид-бикарбонат калия и их комбинации.
5. Способ по п. 1, отличающийся тем, что получение первой смеси включает получение первой смеси, содержащей сухие устойчивые к плавлению нитевидные волокна стекловолокна, вторую порцию огнезащитного раствора и загуститель, содержащий гуаровую смолу.
6. Способ по п. 1, отличающийся тем, что получение второй смеси включает получение второй смеси, содержащей первую смесь и связующий агент, содержащий материал смолы или адгезивный материал.
7. Способ по п. 1, отличающийся тем, что получение второй смеси включает получение второй смеси, содержащей первую смесь и связующий агент, содержащий метилендифенилдиизоцианат (МДИ).
8. Способ по п. 1, отличающийся тем, что нанесение второй смеси на поверхность включает нанесение второй смеси на поверхность, содержащую первый облицовочный элемент.
9. Способ по п. 8, дополнительно включающий размещение второго облицовочного элемента на второй смеси таким образом, что вторая смесь располагается между первым и вторым облицовочными элементами.
10. Способ по п. 1, отличающийся тем, что нанесение второй смеси на поверхность дополнительно включает распыление второй смеси, нанесение второй смеси кистью или затирку второй смеси на поверхность.
11. Способ по п. 1, дополнительно включающий одно из следующего: разрыхление, рубку, помол или измельчение сухих устойчивых к плавлению нитевидных волокон стекловолокна перед получением первой смеси.
12. Способ по п. 11, дополнительно включающий варьирование средней длины сухих устойчивых к плавлению нитевидных волокон стекловолокна с обеспечением варьирования величины расширения расширяющейся пены, при этом величина расширения расширяющейся пены обратно пропорциональна средней длине волокон.
13. Способ по п. 1, отличающийся тем, что получение первой смеси или увлажненной смеси дополнительно включает получение первой смеси или увлажненной смеси с одним из следующего: водным огнезащитным раствором, нетоксичным жидким огнезащитным раствором или жидким огнезащитным раствором с нейтральным pH.
14. Способ получения продукта из стекловолокна, включающий:
получение увлажненной смеси, содержащей нитевидные волокна стекловолокна и первую порцию огнезащитного раствора, причем твердые вещества огнезащитного раствора по существу равномерно и полностью диспергированы в увлажненной смеси;
удаление жидкости из увлажненной смеси с получением сухих устойчивых к плавлению нитевидных волокон стекловолокна;
добавление загустителя ко второй порции огнезащитного раствора с получением первой смеси;
добавление отверждающего агента к первой смеси с получением второй смеси; и
добавление сухих устойчивых к плавлению нитевидных волокон стекловолокна ко второй смеси с получением пастообразной смеси.
15. Способ по п. 14, отличающийся тем, что получение увлажненной смеси включает взаимодействие нитевидных волокон стекловолокна с первой порцией огнезащитного раствора таким образом, чтобы огнезащитный раствор по существу покрывал каждое из нитевидных волокон стекловолокна.
16. Способ по п. 14, отличающийся тем, что получение увлажненной смеси включает взаимодействие исключительно нитевидных волокон стекловолокна с первой порцией огнезащитного раствора.
17. Способ по п. 14, отличающийся тем, что добавление загустителя к огнезащитному раствору и получение увлажненной смеси включает добавление загустителя к огнезащитному раствору и получение увлажненной смеси с огнезащитным раствором, содержащим одно из следующих соединений: соединения фосфора, соединения хлора, соединения фтора, соединения сурьмы, галогенсодержащие соединения, неорганический гидрат, соединения брома, гидроксид магния, гидромагнезит, триоксид сурьмы, соли фосфония, фосфат аммония, диаммонийфосфат, бромистый метил, йодистый метил, бромхлордифторметан, дибромтетрафторэтан, дибромдифторметан, четыреххлористый углерод, карбамид-бикарбонат калия и их комбинации.
18. Способ по п. 14, отличающийся тем, что добавление загустителя включает добавление загустителя, содержащего гуаровую смолу.
19. Способ по п. 14, отличающийся тем, что добавление отверждающего агента включает добавление отверждающего агента, содержащего жидкий полиуретан или акриловую смолу.
20. Способ по п. 14, отличающийся тем, что добавление загустителя включает добавление загустителя в количестве от примерно 1% до примерно 10% по массе от массы огнезащитного раствора.
21. Способ по п. 14, отличающийся тем, что добавление отверждающего агента включает добавление отверждающего агента в количестве от примерно 5% до примерно 65% по массе от массы огнезащитного раствора.
22. Способ по п. 14, отличающийся тем, что добавление сухих устойчивых к плавлению волокон стекловолокна включает добавление сухих устойчивых к плавлению волокон стекловолокна в количестве от примерно 35% до примерно 65% по массе от массы огнезащитного раствора.
23. Способ по п. 14, дополнительно включающий одно из следующего: разрыхление, рубку, помол или измельчение сухих устойчивых к плавлению нитевидных волокон стекловолокна перед добавлением сухих устойчивых к плавлению волокон стекловолокна ко второй смеси.
24. Способ по п. 14, дополнительно включающий варьирование средней длины сухих устойчивых к плавлению нитевидных волокон стекловолокна с обеспечением варьирования величины вязкости пастообразной смеси, где величина вязкости пастообразной смеси прямо пропорциональна средней длине волокон.
25. Способ по п. 14, отличающийся тем, что добавление загустителя ко второй порции огнезащитного раствора или получение увлажненной смеси включает добавление загустителя ко второй порции огнезащитного раствора и получение увлажненной смеси с одним из следующего: водным огнезащитным раствором, нетоксичным жидким огнезащитным раствором или жидким огнезащитным раствором с нейтральным pH.